ЛАКОКРАСОЧНОЕ ПОКРЫТИЕ

Полезная модель относится к лакокрасочным материалам, в частности, к терморегулирующим покрытиям с пониженном коэффициентом излучения.
Известно лакокрасочное покрытие с пониженным коэффициентом излучения, пигментом которого является слой частиц чешуйчатого алюминия, расположенный между грунтовкой и покровным оптически прозрачным слоем и прочно скрепленным с ним (Патент на изобретение RU 2130041 Опубл. 10.05.99. Бюл. №13)
Недостатком данного технического решения является значительный расход алюминия, так как толщина чешуек находится на уровне 5-10 микрометров.
Наиболее близким прототипным является техническое решение, по которому пигментов в терморегулирующем покрытии служит комбинированный чешуйчатый материал, состоящий из каменных чешуек, покрытых металлом. Толщина металлического покрытия при этом находится на уровне 0,7 мкм.
3
Недостатком данного технического решения является сравнительно высокая масса пигмента и покрытия поскольку плотность каменных чешуек находится в пределах 2,6-3,3 г/см.
Задачей полезной модели является снижение массы пигмента и покрытия.
3
Поставленная задача реализуется применением в качестве пигмента чешуйчатого материала с двухсторонним металлическим покрытием в котором чешуйками служат фрагменты полимерной пленки с плотностью 0,9-1,2 г/см.
Лакокрасочное покрытие схематично показано на фиг.1.
На окрашиваемом материале 1 расположен слой грунтовки 2, к нему примыкает слой чешуек, состоящих из полимера 3, с двухсторонним металлическим покрытием 4. Чешуйки уложены с взаимным перекрытием. Слой чешуек покрывает оптически прозрачный слой лака 5. Чешуйки прочно скреплены с грунтовкой 2 и с покровным оптически прозрачным слоем 5.
Для изготовления чешуек используют выпускаемые промышленностью полимерные пленки - полипропиленовые, полиэтиленовые, капроновые, поливинилхлоридные, полиэтиленфталатные, покрытые с обеих сторон слоем металла - преимущественно алюминия или серебра.
Покрытие наносят следующим образом.
На окрашиваемую поверхность материала 1 наносят способом распыления или валиком слой грунтовки 2. Для этой цели используют стандартные грунтовки, где в качестве пленкообразующих веществ применяют полимеры или олифы, например грунтовки ГФ - 17 ГОСТ 6-10-1428-79, ГФ - 021 ГОСТ 25129-82, ГФ - 0- 119 ГОСТ - 23343 - 78. (Сафрончик В.И. Защита от коррозии строительных конструкций и технологического оборудования, Л. Стройиздат, 1988).
На слой не отвержденной грунтовки наносят слой полимерных чешуек 3, покрытых металлом, с помощью пульверизатора или рассыпанием с оптимальной установленной опытом, высоты в передвижной шахте.
Количество чешуек берут с 25-30% избытком для обеспечения взаимного перекрытия.
На слой чешуек наносят покровный оптически прозрачный слой 5.
Для этой цели используют полиэфирмалеинатные, мочевиноформальдегидные, алкидные, алкидностирольные, полиуретановые лаки, например, ПЭ 246, ПЭ-2106, МЧ-22, ПФ - 231, МС - 25, УР - 277 и др. (Яковлев А.Д. Химия и технология лакокрасочных покрытий, Л. Химия, 1989).
После затвердевания грунтовки 2 и покровного оптически прозрачного слоя 5 образуется легкое лакокрасочное покрытие за счет снижения массы пигмента.
Покрытие может найти широкое применение в тех областях техники, где снижение массы деталей конструкции имеет существенное значение, например в авиационной и космической технике.